(57)【要約】  耐切創性繊維を含む手袋（１）であって、手袋（１）は手袋本体（２）及びカフス（３）を含み、カフス（３）は手袋（１）に開口部（４）をさらに規定し、且つ着用されているときに身体に面する円周内表面を有し、カフス（３）は複数の磁石片（５）をさらに備えており、ここで、手袋（１）が着用されていないとき、磁石片（５）はカフス（３）を引き締め開口部（４）を閉じる、手袋。
2020534451.tif 000002
【特許請求の範囲】
【請求項１】
耐切創性繊維を含む手袋であって、手袋本体及びカフスを含み、前記カフスは前記手袋に開口部をさらに規定し、且つ着用されているときに身体に面する円周内表面を有し、
前記カフスは複数の磁石片をさらに備えており、
ここで、前記手袋が着用されていないとき、前記磁石片は前記カフスを引き締め、前記開口部を閉じる、手袋。
【請求項２】
前記カフスが、前記カフスの対向側上の前記磁石片の引き付けによって引き締められる、請求項１に記載の手袋。
【請求項３】
前記開口部が、前記カフスの対向内表面の接触によって閉じられる、請求項１又は２に記載の手袋。
【請求項４】
前記磁石片が、前記カフスに縫い込まれる、請求項１〜３のいずれか一項に記載の手袋。
【請求項５】
前記磁石片が、前記カフスに形成された円周ポケットに分布される、請求項１〜４のいずれか一項に記載の手袋。
【請求項６】
前記磁石片が、前記カフス中に組み込まれるエラストマーバンドに分布される、請求項１〜５のいずれか一項に記載の手袋。
【請求項７】
前記耐切創性繊維が、アラミド、ポリエチレン、ガラス、又はそれらの混合物である、請求項１〜６のいずれか一項に記載の手袋。
【請求項８】
前記カフスが、金属片をさらに含む、請求項１〜７のいずれか一項に記載の手袋。
【請求項９】
前記磁石片及び金属片が、前記カフスの対向側上にある、請求項８に記載の手袋。
【発明の詳細な説明】
【技術分野】
【０００１】
本発明は、耐切創性の繊維及びフィラメントを含む手袋における改良に関する。
【背景技術】
【０００２】
アパレルに関するボタンにとって代わるために磁石が使用されており、例えば、Ａｌｂｅｒｔの米国特許出願公開第２００９／０１７８２４５号明細書；Ｈｏｒｔｏｎの米国特許第９，２１０，９５３号明細書；及びＢｏｇｇｓの米国特許第２，３１９，２９２号明細書に開示されたようなものがある。このような用途は、典型的には、衣服の着用中に衣服の重なり合う端部を一緒に保持するために磁石を使用する。
【０００３】
耐切創性繊維で作られた手袋は、金属部品のようなものからの切創及び擦過傷から作業者の手を保護するために産業界で使用される。例えば、自動車工場作業者は、金属製ボンネットを取り扱う際に保護手袋を着用して手を保護する。このような手袋は、使用と共に汚れることがあり得、洗濯される。洗濯サイクルにおいて、使用中に手袋の外側表面に集められた金属の小片は、洗濯で外れ得；さらには、手袋内部に移行し得る。洗濯された手袋をその後に着用する作業者は、今や手袋の内部に存在するこの金属残留物によって傷つけられ得る。
【発明の概要】
【発明が解決しようとする課題】
【０００４】
必要とされることは、手袋が着用されていないとき、特に手袋が洗濯されるときに、異物が手袋の内部に入ることを制限する方法である。
【課題を解決するための手段】
【０００５】
本発明は、耐切創性繊維を含む手袋であって、手袋本体及びカフスを含み、カフスは、手袋に開口部をさらに規定すると共に、着用されているときに身体に面する円周内表面を有し、カフスは、複数の磁石片をさらに備えており、ここで、手袋が着用されていないとき、磁石片はカフスを引き締め、開口部を閉じる、手袋に関する。
【図面の簡単な説明】
【０００６】
【図１】図１は、手袋本体、カフス、及びカフスに分布された磁石片を有する手袋の説明図である。
【図２】図２は、カフスに分布された磁石片及び手の挿入のための開口部を有する手袋の透視図である。
【図３】図３は、カフスに分布された磁石片であって、カフスを引き締め、開口部を閉じる磁石片を有する手袋の透視図である。
【図４】図４は、磁石片の引力によって与えられた引き締めカフスの詳細図である。
【図５】図５は、手袋のカフスに分布された磁石片の可能な極性の説明図である。
【図６】図６は、手袋のカフスに分布された磁石片の可能な極性の説明図である。
【図７】図７は、手袋のカフスに分布された磁石片の可能な極性の説明図である。
【図８】図８は、手袋カフス中への挿入のための分布磁石片を有する連続エラストマーバンドの説明図である。
【発明を実施するための形態】
【０００７】
図１及び図２は、手袋本体２及びカフス３を含む手袋１を例証し、カフスは手の挿入のための手袋開口部４をさらに規定し、カフスは着用されているときに身体に面する円周内表面を有する。カフスは、複数の磁石片５をさらに備えている。透視図３及び詳細図４に示されるとおりに、手袋が着用されていないとき、磁石片５は、カフス３を引き締め、カフスの円周内表面の対向側を一緒にして、開口部を閉じる。
【０００８】
手袋本体は、耐切創性繊維を含有する布地を含む。布地は、編地若しくは織地又は任意の他の布地であってもよいが、好ましくは編地である。カフスはまた、好ましくは耐切創性繊維を含有する。多くの場合、カフス布地も手袋本体と同じ一般的なタイプの布地である。手袋本体は、手の甲を覆う最上部側、及び手のひらを覆う手のひら側を有し得、カフスに接続されている。同様に、カフスは、手首の甲（すなわち、手の甲に隣接している）を覆う最上部側、及び手首の対向側（すなわち、手のひらに隣接している）を覆う底部側を有し得る。カフスは、手袋本体に接続されており、典型的に好ましい構成では、手袋及びカフスは、先進編み機を使用してヤーンから直接編まれる。カフスはまた、好ましくは何らかのエラストマー材料、例えば、伸張及び回復を有するエラストマーヤーンを組み込む。
【０００９】
１つの好ましいエラストマーヤーンは、スパンデックス繊維を用いるが；しかしながら、一般に伸張及び回復を有するいずれの繊維も使用され得る。本明細書で使用される場合、「スパンデックス」は、その通常の定義、すなわち、繊維形成性物質が少なくとも８５重量％のセグメント化ポリウレタンから構成される長鎖合成ポリマーである製造繊維、を有する。スパンデックスタイプのセグメント化ポリウレタンの中でも、例えば、米国特許第２，９２９，８０１号明細書；同第２，９２９，８０２号明細書；同第２，９２９，８０３号明細書；同第２，９２９，８０４号明細書；同第２，９５３，８３９号明細書；同第２，９５７，８５２号明細書；同第２，９６２，４７０号明細書；同第２，９９９，８３９号明細書；及び同第３，００９，９０１号明細書に記載されたものである。
【００１０】
スパンデックスエラストマーフィラメントを作製するための一部のプロセスでは、押出し直後にスパンデックスフィラメントを固化させるために融合ジェット（ｃｏａｌｅｓｃｉｎｇ  ｊｅｔｓ）が使用される。乾式紡糸スパンデックスフィラメントが押出し直後に粘着性であることも周知である。このような粘着性フィラメントの群を一緒にすることと、融合ジェットを使用することとの組合せは、融合マルチフィラメントヤーンを生成し、次いでこれは典型的には巻き取り前にシリコーン又は他の仕上げ剤でコーティングされて、パッケージでのくっつきを防止する。実際にはそれらの長さに沿って互いに接着する多数のとても小さい個別のフィラメントである、このようなフィラメントの融合群化は、同じ線密度のスパンデックスの単一フィラメントに対して多くの点で優れている。
【００１１】
使用されるエラストマーヤーンは、好ましくは連続フィラメントであり、１本以上の個別のフィラメント又は１つ以上の融合群化のフィラメントの形態でエラストマーヤーンに存在し得る。しかしながら、好ましいエラストマーヤーンで１つのみの融合群化のフィラメントを使用することが好ましい。１本以上の個別のフィラメント又は１つ以上の融合群化のフィラメントとして存在するかどうかにかかわらず、緩和状態でのエラストマーフィラメントの全体線密度は、一般に１７〜５６０デシテックス（１５〜５００デニール）であり、好ましい線密度範囲は、４４〜２２０デシテックス（４０〜２００デニール）である。一部の実施形態では、被覆エラストマーヤーンが使用され得；すなわち、少なくとも１本のエラストマーヤーン又はスパンデックスヤーンを含むヤーンコアと、エラストマーヤーンコア又はスパンデックスヤーンコアの周りにらせん状にラッピングされた１本以上の２０〜３００デニール（２２〜３４０デシテックス）のラッピングヤーンであって、好ましくは脂肪族ポリアミド、ポリエステル、天然繊維、セルロース繊維、又はそれらの混合物を含むラッピングヤーンとを有するヤーンである。
【００１２】
エラストマーヤーンの使用に加えて、又はそれの代わりに、カフスは、連続又は非連続エラストマーバンドを組み込み得る。非連続エラストマーバンドによって、カフスが、エラストマーバンド材料の１つ以上の片又はセグメントを含有し得ることが意味される。エラストマー材料の使用は、手袋のカフスが手首の周りに集まるか又は手首をしっかりつかみ、着用中に手袋を手の上によりよく保つことを可能にするだけでなく、伸張して、手が手袋における開口部４を通して手袋に出入りすることも可能にし得る。
【００１３】
カフスは、複数の磁石片をさらに備える。磁気によって、材料が、磁気の特性、例えば、他の鉄含有物体を引き付けること、又は外部磁場でそれ自体を一列にさせること、を示すように秩序化されたその構成要素原子を有する材料が意味される。典型的には、このような磁石片は、鉄又は金属合金であり、永久磁石として公知である。
【００１４】
磁石片は、好ましくはより小さい厚さ寸法、並びに典型的には有効長さ及び幅、又は有効半径のいずれかである、より大きい寸法を有する。磁石片のより大きい寸法は、数多くの形状を有し得、有用な形状としては、円形片、長方形片、又は正方形片が挙げられる。磁石片のサイズは、それらがその中に組み込まれているカフスのサイズと適合すべきである。典型的には、磁石片は、４．５ｍｍ2〜７５ｍｍ2のより大きい寸法面積をもたらすより大きい寸法（長さ×幅、又は有効半径）を有し、１２ｍｍ2〜２４ｍｍ2のより大きい寸法面積を有する磁石片が好ましい。複数の磁石片が、手袋を着用する間にカフスの伸張を可能にするようにカフスに分布される一方で、磁石片はまた、好ましくは個別の磁石片がカフスの対向側上の別の磁石片を引き付けて、カフスを引き締め、閉じ得るようにカフスに位置付けされる。一部の実施形態では、磁石片は、カフスに縫い込まれる。これは、カフスの端部をそれ自体の上に折り重ねて円周ポケットを形成し、続いて磁石片を挿入及び分布させ、次いでステッチングしてポケットを閉じることによって行われ得る。好ましくは、さらなるステッチが使用されて、カフスにおける磁石片の所望の円周位置を安定化し得る。
【００１５】
一実施形態では、カフスは、図８に示されるとおりに、磁石片５を有する連続エラストマーバンド６を組み込み得る。別の実施形態では、カフスは、前に本明細書で記載されたとおりの、磁石片を有する非連続エラストマーバンドを用い得る。例えば、磁石片を有する２つ以上のエラストマーバンド片が、手首の周りに連続円周エラストマーバンドを形成することなく、カフス中に組み込まれ得る。エラストマーバンド材料は、好ましくはカフス中のエラストマーヤーンに加えて、又は代わりにカフス中の唯一のエラストマー材料として使用され得る。
【００１６】
磁石片と同様に、好ましくはエラストマーバンド又はバンドの部分は、好ましくはステッチングによって形成されるポケットにおいてカフスに縫い込まれ；次いでポケットは、さらなるステッチングでさらに閉じられる。複数のエラストマーバンド部分が使用されるとき、好ましくはさらなるステッチが使用されて、カフスにおけるその部分の望ましい円周位置に位置付けし、安定化させる。
【００１７】
エラストマーバンドは、エラストマーポリマーから作製され得、シリコーン及びポリウレタンポリマーが、有用である２種のこのようなポリマーであり；ポリウレタンポリマーは、好ましい材料である。磁石片は、型の周りに選択された間隔で位置付けられた磁石片を有するバンド型でエラストマー材料を硬化させることによってエラストマーバンド中に組み込まれ得る。
【００１８】
他の片、例えば、磁石ではないが、磁石片に引かれるか又は引き付けられる複数の金属片が、複数の磁石片と共にカフスで使用され得る。これらの片は、磁石片と同じ一般的な形状及びサイズを有し得る。一部の実施形態では、カフスの一側が磁石片を有し得る一方で、他側は磁石片によって引き付けられる金属片を有し；金属片は、磁石片がカフスの対向側上の金属片を引き付けて、カフスを引き締め、閉じ得るようにカフスに位置付けられる。
【００１９】
図３は、透視図であり、図４は、手袋の詳細図であり、ここで、磁石片５は、手袋における開口部を閉じており、すなわち、閉塞されており、その結果、破片は入ることができない。図５、図６、及び図７は、カフスの対向側の間に磁場を生じさせる図３に示された４組の磁石片５の極性のいくつかの潜在性配置の簡略化された詳細図であり；上側の組の磁石片は、カフスの最上部側に配置されており、下側の組の磁石片は、カフスの底部側に配置されている。示されるとおりに、正及び負極性は、磁石片の組間で変わり得るか、又は各組は、異なる極性を有し得る。また、１つの組は、単に磁石片によって引き付けられるいくつかの金属片であり得る。４組の磁石片がこれらの図で示される一方で、任意の数の磁石片（又は磁石片及び金属片）が、カフスが所望のとおり機能する限り使用され得る。一部の好ましい実施形態では、好ましくはカフスに少なくとも３組の磁石片、又は磁石及び金属片がある。
【００２０】
手袋は、着用されていないときは自己閉塞性である。自己閉塞性によって、図２及び図３に示されるとおりに、別の表面、例えば、山積みの洗濯物又は平面テーブル、の上に未着用の手袋を置く以外に、実質的なさらなる力なしで、磁石片によって発生した磁力が、カフスの円周内表面の対向側を引き付け及び一緒に引き締め、開口部４を閉じることが意味される。磁石片によって発生した磁力は、カフスの２つの側を一緒に締め付けて、手袋が洗濯されるときに手袋の内部への金属断片の通過を防止する。言い換えれば、手袋が着用されていないとき、磁石片は、カフスを引き締めて、カフスの円周内表面の対向側の接触によって、カフスにより形成された開口部を閉塞し、破片が手袋に入るのを防止する。一実施形態では、手袋が着用されていないとき、カフスの最上部側（手／手首の甲）は、底部側（手袋の手／手首の手のひら側）に引き締められる。
【００２１】
さらに、カフスの円周内表面の対向側は、手袋を着用するために過度の力なしで分離され得る。一般に、カフスの円周内表面の対向側間の力は、手袋が取り外され、平面上に置かれる場合にカフスの対向側を一緒に引き締め、及び洗濯サイクルを通じて対向側の接触を維持するために少なくとも適切であるべきである。一部の実施形態では、対向側を引き締めるか又は分離するかのいずれかに必要とされる力は、約１〜７ニュートンである。一部の好ましい実施形態では、対向側を引き締めるか又は分離するかのいずれかに必要とされる力は、約２〜約５ニュートンである。対向側を分離するのに必要とされる力は、カフスの一側を固定物体に取り付け、次いで他側をデジタルダイナモメータ、例えば、Ｐｅｓｏｌａ（登録商標）から入手できるダイナモメータで引っ張って、カフスの対向側を分離するのに必要とされる力を決定し得る。ここで、カフスの対向側を引き締めるのに必要とされる力は、対向側を分離するのに必要とされる力と同じであるとみなされる。
【００２２】
一部の実施形態では、耐切創性繊維が、好ましくはヤーンの形態での手袋に存在し、好ましい耐切創性繊維は、ステープル又は連続フィラメント形態のいずれかでの、有機繊維であるが；しかしながら、無機繊維もまた使用され得る。ヤーンは、フィラメントヤーン、テクチャードヤーン、ステープルヤーン、又はこれらのいずれかの混成であり得る。繊維は、好ましくは５〜２５マイクロメートルの直径及び０．５〜７デシテックスの線密度を有する。ステープル繊維がヤーンで使用される場合、ステープル繊維は、２〜２０センチメートル、より好ましくは３．５〜６センチメートルの好ましい長さを有し得る。
【００２３】
耐切創性繊維は、少なくとも０．８の切創インデックス、好ましくは１．２以上の切創インデックスを有する。最も好ましい繊維は、１．５以上の切創インデックスを有する。本明細書で使用される場合、切創インデックスは、４７５グラム／試験されることになる繊維の１００％から織られ又は編まれた布地１平方メートル（１４オンス／１平方ヤード）の切創性能であり、グラム／１平方メートル当たりグラム重、又はグラム／１平方メートル当たりセンチ−ニュートンのいずれかの単位を有する。切創インデックスを決定するために、最初に、ＡＳＴＭ  Ｆ１７９０−１５によるＣＰＰＴ  Ｃｕｔ  Ｄｅｖｉｃｅ、又はＡＳＴＭ  ２９９２−１５若しくはＩＳＯ  １３９９７−１９９９のいずれかによるＴＤＭ  Ｃｕｔ  Ｄｅｖｉｃｅのいずれかを使用して、切創保護性能（Ｃｕｔ  Ｐｒｏｔｅｃｔｉｏｎ  Ｐｅｒｆｏｒｍａｎｃｅ）（ＣＰＰ）値が測定される。切創インデックスは、グラム又はセンチ−ニュートン単位のいずれかの、ＣＰＰ値を、１平方メートル当たりグラム単位で試験される布地の面密度で除すことによって計算される。表１は、いくつかの有用な繊維及びそれらの切創性能を列挙する。以下に列挙されたＣＰＰ値は、約４７５グラム／１平方メートル（１４オンス／１平方ヤード）の面密度を有する布地重量の平均である。一連の布地重量から作られた個別の測定値は、以下の値とわずかに異なる切創インデックス値を有することがあり得る。
【００２４】
【表１】
2020534451.tif 000003
【００２５】
一部の実施形態では、好ましい耐切創性繊維は、パラ−アラミド繊維である。パラ−アラミド繊維によって、パラ−アラミドポリマーから作られた繊維が意味され；ポリ（ｐ−フェニレンテレフタルアミド）（ＰＰＤ−Ｔ）は、好ましいパラ−アラミドポリマーである。ＰＰＤ−Ｔによって、ｐ−フェニレンジアミンとテレフタロイルクロリドとのモル対モル重合から得られるホモポリマー、並びにｐ−フェニレンジアミンと共に少量の他のジアミン、及びテレフタロイルクロリドと共に少量の他の二酸塩化物の組み込みから得られるコポリマーが意味される。他のジアミン及び他の二酸塩化物は、ｐ−フェニレンジアミン若しくはテレフタロイルクロリドの約１０モルパーセントと同じ程度までの量、又は恐らくはわずかにより多い量で使用され得るが、但し、他のジアミン及び二酸塩化物が重合反応を妨げる反応性基を持たないことのみを条件とする。ＰＰＤ−Ｔは、また、他の芳香族ジアミン及び他の芳香族二酸塩化物、例えば２，６−ナフタロイルクロリド又はクロロ−若しくはジクロロテレフタロイルクロリドなど、の組み込みから得られるコポリマーも意味し；但し、他の芳香族ジアミン及び芳香族二酸塩化物がパラ−アラミドの特性に悪影響を有さない量で存在することのみを条件とする。
【００２６】
添加物は、繊維中でパラ−アラミドと共に使用され得、１０重量％と同じ程度までの他のポリマー材料がアラミドとブレンドされ得るか、又はアラミドのジアミンに代わって置き換えられた１０％と同じ程度の他のジアミン、若しくはアラミドの二酸塩化物に代わって置き換えられた１０％と同じ程度の他の二酸塩化物を有してコポリマーが使用され得ることが見出された。
【００２７】
パラ−アラミド（ｐ−アラミド）繊維は、一般に凝固浴の中へのキャピラリーに通してのｐ−アラミドの溶液の押出しによって紡糸される。ポリ（ｐ−フェニレンテレフタルアミド）の場合、溶液の溶媒は一般に濃硫酸であり、押出しは一般に低温の水性凝固浴の中へエアギャップに通して行われる。このようなプロセスは、一般に米国特許第３，０６３，９６６号明細書；同第３，７６７，７５６号明細書；同第３，８６９，４２９号明細書、及び同第３，８６９，４３０号明細書に開示されている。ｐ−アラミド繊維は、Ｅ．Ｉ．ｄｕ  Ｐｏｎｔ  ｄｅ  Ｎｅｍｏｕｒｓ  ａｎｄ  Ｃｏｍｐａｎｙから入手可能である、Ｋｅｖｌａｒ（登録商標）繊維、及び帝人株式会社から入手可能である、Ｔｗａｒｏｎ（登録商標）繊維として市販されている。
【００２８】
本発明で有用な他の好ましい耐切創性繊維は、例えば、一般に米国特許第４，４５７，９８５号明細書に検討されたとおりに調製された、超高分子量又は伸び切り鎖ポリエチレン繊維である。このような繊維は、ＤＳＭから入手可能なＤｙｎｅｍａ（登録商標）及びＨｏｎｅｙｗｅｌｌから入手可能なＳｐｅｃｔｒａ（登録商標）の商品名の下で市販されている。
【００２９】
１つの好適で好ましい耐切創性無機繊維は、ガラス繊維である。ガラス繊維（ｇｌａｓｓ  ｆｉｂｅｒ）及び繊維ガラス（ｆｉｂｅｒｇｌａｓｓ）という用語は、本明細書で交換可能に使用され、一般にはガラス繊維フィラメントヤーンを指す。ガラス繊維は、溶融シリカ−ベース又は他の処方のガラスをテキスタイル加工に適した直径を有する細いストランド又はフィラメントに押し出すことによって形成される。普通に使用される２種類のタイプの繊維ガラスは、Ｓ−ガラス及びＥ−ガラスと称される。Ｅ−ガラスは、良好な絶縁特性を有し、その特性を１５００°Ｆ（８００℃）まで維持する。Ｓ−ガラスは、高い引張り強度を有し、Ｅ−ガラスよりも硬い。好適なガラス繊維は、Ｂ＆Ｗ  Ｆｉｂｅｒ  Ｇｌａｓｓ，Ｉｎｃ．及びいくつかの他のガラス繊維製造業者から入手可能である。一部の実施形態では、Ｅ−ガラスの使用が、耐切創性コンポジットヤーンにおいて好ましい。
【００３０】
他の好ましい耐切創性繊維は、帝人株式会社から入手可能なＴｅｃｈｎｏｒａ（登録商標）として知られるもののようなコポリ（ｐ−フェニレン／３，４’−ジフェニルエーテルテレフタルアミド）をベースとしたアラミド繊維である。あまり好ましくないが、より高い重量でなお有用なものは、ポリベンズオキサゾール、異方性溶融ポリエステル、ポリアミド；ポリエステル；及び好ましい耐切創性繊維とあまり耐切創性でない繊維とのブレンドから作られた繊維である。
【００３１】
試験方法
耐切創性。切創インデックスは、４７５グラム／試験されることになる繊維の１００％から織られたか又は編まれた布地１平方メートル（１４オンス／１平方ヤード）の切創性能であり、グラム／１平方メートル当たりグラム重、又はグラム／１平方メートル当たりセンチ−ニュートンのいずれかの単位を有する。切創インデックスを決定するために、最初に、ＡＳＴＭ  Ｆ１７９０−１５によるＣＰＰＴ  Ｃｕｔ  Ｄｅｖｉｃｅ、又はＡＳＴＭ  ２９９２−１５若しくはＩＳＯ  １３９９７−１９９９のいずれかによるＴＤＭ  Ｃｕｔ  Ｄｅｖｉｃｅのいずれかを使用して、切創保護性能（ＣＰＰ）値が測定される。切創インデックスは、グラム又はセンチ−ニュートンのいずれかでのＣＰＰ値を１平方メートル当たりグラム単位の試験される布地の面密度で除すことによって計算される。
【００３２】
分離／引き締め力。引き締めカフスの対向側を分離するのに必要とされる力は、カフスの一側を固定物体に取り付け、次いでデジタルダイナモメータ、例えば、Ｐｅｓｏｌａ（登録商標）から入手可能なダイナモメータで他側を引っ張って、カフスの対向側を分離することによって決定され得る。本明細書で、カフスの対向側を引き締めるのに必要とされる力は、対向側を分離するのに必要とされる力と同じであるとみなされる。
【実施例】
【００３３】
実施例１
耐切創性手袋を、７２０デシテックス（６５０デニール）耐切創性１００％  Ｋｅｖｌａｒ（登録商標）パラ−フェニレンテレフタルアミド（アラミド）紡糸ヤーン（Ｓｔｙｌｅ  ９７０  Ｚ）から作り、これは、１６／２の綿番手及び７．８６撚り／インチの撚りを有した。この手袋を島精機１３ゲージ編み機、モデルＳＦＧ−Ｉ  Ｌ２／Ｌ３で直編みした。手袋を、３０の編みステッチ（島精機目盛りによる）と共に、その編み機で１２０ｒｐｍの速度で編んで、９．５ｃｍの長さを有したカフスを除いて、ＥＮ  ４２０に従ってサイズ９の手袋を形成した。カフスを、Ａｄａｔｅｘ  Ｓａ  Ｉｎｄｕｓｔｒｉａｌ  Ｅ  Ｃｏｍｅｒｃｉａｌにより供給された、５３％ポリアミド及び４７％エラストジエンであり、且つ２６００デシテックスの線密度を有するエラストマーヤーンを加えて、同じプロセスの間に手袋中に直編みした。
【００３４】
永久磁石（モデルＺＣＥ−Ｖ１２−０３−Ｎ４０）をＳｙｓｔｅｍｍａｇ  Ｓ．Ａ．Ｓから入手した。カフスを回転させて、ヘムステッチを形成し、磁石（これはカフスに均等に分布された）を挿入し、次いで閉じられたヘムステッチを縫って、磁石をカフスに封入することによって、磁石をカフスに組み込んだ。磁石片を、手袋が着用されていないときにカフスの対向側で磁石片を引き付けてカフスを閉じ得るようにカフスに位置付けた。閉じられたカフスを開くのに必要とされる力は、Ｐｅｓｏｌａ（登録商標）ダイナモメータで測定して、３Ｎであった。
【００３５】
実施例２
実施例１を繰り返すが、個別の磁石を全て使用するよりもむしろ、磁石片と磁石片によって引き付けられる金属片との組合せをカフスに挿入し且つカフスに均等に分布させる以外は同様の結果を得る。
【００３６】
実施例３及び実施例４
実施例３に関して、個別の磁石よりはむしろ分布磁石片を有する連続エラストマーバンドをカフス中に挿入する以外は、実施例１を繰り返す。バンドにおけるエラストマー材料は、永久磁石を有するポリウレタンエラストマーマトリックスの形態であり、Ｓｙｓｔｅｍｍａｇ  Ｓ．Ａ．Ｓから入手可能である。同様に、実施例４に関して、個別の磁石片及び金属片よりもむしろ磁石片及び金属片の両方を有する連続エラストマーバンドを使用して、実施例２を繰り返す。
【００３７】
両方の実施例において、バンドにおける磁石片（又は磁石片及び金属片）を、それらがカフスの対向側上の磁石片（又は金属片）を引き付けるようにカフスに位置付ける。両方の手袋は、同様の結果を有して機能する。
【００３８】
実施例５及び実施例６
実施例５及び実施例６に関して、非連続エラストマーバンドをカフスで使用する以外は、実施例３及び実施例４を繰り返す。実施例５に関して、連続バンドよりもむしろ、それぞれがカフスの円周のおおよそ約３０％である長さを有する、分布磁石片を有するエラストマーバンドの２つの部分をカフスに挿入し、その２つの部分は、手首の最上部側上及び手首の底部側（手のひら側）上にカフスに置く。実施例６に関して、分布磁石片を有するエラストマーバンドの部分及び単に分布金属片を有するエラストマーバンドの部分をカフスに挿入し、この２つの部分は、１つの部分を手首の最上部側に、及び他の部分を手首の底部側（手のひら側）上にしてカフスに置き、それぞれの部分は、実施例５と同様の長さを有する。
【００３９】
両方の実施例において、エラストマーバンドの部分は、それぞれの磁石片がカフスの対向側上の磁石片（又は金属片）を引き付けるようにカフスに位置付ける。両方の手袋は、同様の結果を有して機能する。
【図１】
2020534451.tif 000004
【図２】
2020534451.tif 000005
【図３】
2020534451.tif 000006
【図４】
2020534451.tif 000007
【図５】
2020534451.tif 000008
【図６】
2020534451.tif 000009
【図７】
2020534451.tif 000010
【図８】
2020534451.tif 000011
【国際調査報告】
2020534451.tif 000012
2020534451.tif 000013
2020534451.tif 000014